"支持体上に、ロイコ染料及び呈色剤を含有する感熱記録層を有する感熱記録体において、前記呈色剤として、4,4’-3-トシルウレイドジフェニルメタン、4,4’-3-トシルウレイドジフェニルエーテル、N-p-トシル-N’-フェニルウレア及び、ブチル4-3-トシルウレイドベンゾエートから選ばれる少なくとも1種を含有し、更に4-ヒドロキシ-4’-n-プロポキシジフェニルスルホンを含有することを特徴とする感熱記録体。前記感熱記録層は、前記感熱記録層全固形分に対して、4,4’-3-トシルウレイドジフェニルメタン、4,4’-3-トシルウレイドジフェニルエーテル、N-p-トシル-N’-フェニルウレア及び、ブチル4-3-トシルウレイドベンゾエートから選ばれる少なくとも1種を5~20質量、及び4-ヒドロキシ-4’-n-プロポキシジフェニルスルホンを1~15質量含有する、請求項1に記載の感熱記録体。本発明は、以上のような事情に鑑みてなされたものであり、その目的とするところは、発色感度が高く、記録部の耐油性、耐可塑剤性が極めて良好であり、しかも高温高湿保存下でも地肌カブリが問題とならない、長期保存性に優れた感熱記録体を提供することにある。本発明者は、上記課題を解決すべく、鋭意研究を行った結果、下記の技術的事項を基礎として構成される本発明に至ったのである。1支持体上に、ロイコ染料及び呈色剤を含有する感熱記録層を有する感熱記録体において、前記呈色剤として、4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種を含有し、更に4-ヒドロキシ-4’-n-プロポキシジフェニルスルホンを含有することを特徴とする感熱記録体。2前記感熱記録層は、前記感熱記録層全固形分に対して、4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種を5~20質量、及び4-ヒドロキシ-4’-n-プロポキシジフェニルスルホンを1~15質量含有する、1に記載の感熱記録体。本発明の感熱記録体は、呈色剤として、4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種を含有し、更に4-ヒドロキシ-4’-n-プロポキシジフェニルスルホンを含有することにより、記録部の耐油性、耐可塑剤性を有すると共に、記録濃度、地肌部の耐熱湿性にも優れている。本発明の感熱記録体は、支持体上に、ロイコ染料及び呈色剤を含有する感熱記録層を有する感熱記録体において、前記呈色剤として、4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種を含有し、更に4-ヒドロキシ-4’-n-プロポキシジフェニルスルホンを含有するものである。支持体本発明の感熱記録体に用いられる支持体としては、特に限定しないが、例えば、中性または酸性の上質紙、合成紙、透明または半透明のプラスチックフィルム、白色のプラスチックフィルム等が挙げられる。支持体の厚みは特に限定しないが、通常、20~200μm程度である。感熱記録層感熱記録層中には、ロイコ染料と、呈色剤として、4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種が含有されており、更に4-ヒドロキシ-4’-n-プロポキシジフェニルスルホンが含有されている。以下、各順に説明する。<ロイコ染料>感熱記録層に使用される無色乃至は淡色のロイコ染料としては、各種公知のものが使用でき、具体的には、例えば3,3-ビスp-ジメチルアミノフェニル-6-ジメチルアミノフタリド、3-4-ジエチルアミノ-2-メチルフェニル-3-4-ジメチルアミノフェニル-6-ジメチルアミノフタリド、フルオラン等の青発色性染料、3-N-エチル-N-p-トリルアミノ-7-N-メチルアニリノフルオラン、3-ジエチルアミノ-7-アニリノフルオラン、3-ジエチルアミノ-7-ジベンジルアミノフルオラン等の緑発色性染料、3,6-ビスジエチルアミノフルオラン-γ-アニリノラクタム、3-シクロヘキシルアミノ-6-クロロフルオラン、3-ジエチルアミノ-6-メチル-7-クロロフルオラン、3-ジエチルアミノ-7-クロロフルオラン等の赤発色性染料、3-N-エチル-N-イソアミルアミノ-6-メチル-7-アニリノフルオラン、3-N-メチル-N-シクロヘキシルアミノ-6-メチル-7-アニリノフルオラン、3-ジエチルアミノ-6-メチル-7-アニリノフルオラン、3-ジn-ブチルアミノ-6-メチル-7-アニリノフルオラン、3-ジn-ペンチルアミノ-6-メチル-7-アニリノフルオラン、3-ジエチルアミノ-7-o-クロロフェニルアミノフルオラン、3-N-エチル-p-トルイジノ-6-メチル-7-アニリノフルオラン、3-N-エチル-p-トルイジノ-6-メチル-7-p-トルイジノフルオラン、3-N-エチル-N-テトラヒドロフルフリルアミノ-6-メチル-7-アニリノフルオラン、3-ジエチルアミノ-6-クロロ-7-アニリノフルオラン、3-ジメチルアミノ-6-メチル-7-アニリノフルオラン、3-ピロリジノ-6-メチル-7-アニリノフルオラン、3-ピペリジノ-6-メチル-7-アニリノフルオラン、2,2-ビス{4-6’-N-シクロヘキシル-N-メチルアミノ-3’-メチルスピロフタリド-3,9’-キサンテン-2’-イルアミノフェニル}プロパン、3-ジエチルアミノ-7-3’-トリフルオロメチルフェニルアミノフルオラン等の黒発色性染料、3,3-ビス1-4-メトキシフェニル-1-4-ジメチルアミノフェニルエチレン-2-イル-4,5,6,7-テトラクロロフタリド、3,3-ビス1-4-メトキシフェニル-1-4-ピロリジノフェニルエチレン-2-イル-4,5,6,7-テトラクロロフタリド、3-p-p-ジメチルアミノアニリノアニリノ-6-メチル-7-クロロフルオラン、3-p-p-クロロアニリノアニリノ-6-メチル-7-クロロフルオラン、3,6-ビスジメチルアミノフルオレン-9-スピロ-3’-6’-ジメチルアミノフタリド等の近赤外領域に吸収波長を有する染料等。勿論、これらに限定されるものではなく、また必要に応じて2種以上を併用することもできる。<呈色剤>4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種を感熱記録層中に呈色剤として使用すると、記録部の耐油性、耐可塑剤性に優れた感熱記録体を得ることができ、更に、4-ヒドロキシ-4’-n-プロポキシジフェニルスルホンを呈色剤として併用すると、記録部の耐油性、耐可塑剤性を維持したまま、発色感度を上げるとともに、感熱記録体が高温高湿環境に置かれた時の地肌カブリを防止することができるため、高温高湿環境保存後でも画像の視認性の良好な感熱記録体を得ることができる。4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種は、感熱記録層中に、感熱記録層固形分に対して、5~20質量含有することが好ましく、より好ましくは6~20質量、最も好ましくは7~18質量含有される。4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種の感熱記録層中の含有量を5質量以上とすることで、記録部の耐油性、耐可塑剤性が、より優れた感熱記録体を得ることができ、20質量以下とすることで、高温高湿環境に置かれた時の地肌カブリのより少ない感熱記録体を得ることができる。4-ヒドロキシ-4’-n-プロポキシジフェニルスルホンは、感熱記録層中、1~15質量含有することが好ましく、より好ましくは2~10質量、最も好ましくは2~9質量である。4-ヒドロキシ-4’-n-プロポキシジフェニルスルホンの感熱記録層中の含有量を1質量以上とすることで、発色感度の高い感熱記録体を得ることができ、15質量以下とすることで、記録部の耐油性、耐可塑剤性が、より優れた感熱記録体を得ることができる。また、前記4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種と4-ヒドロキシ-4’-n-プロポキシジフェニルスルホンの合計含有量が、前記感熱記録層全固形分に対して、9~27質量であることが好ましく、10~25質量であることがより好ましい。前記呈色剤の合計含有量を感熱記録層全固形分の9質量以上とすることで実用十分な発色感度を得ることができ、27質量以下とすることで、ヘッドカスの発生が少ないプリンタ適性の優れた感熱記録体を得ることができる。前記呈色剤は、各種公知の粉砕処理により平均粒子径0.1~3.0μmの粒状にして感熱記録層に含有されることが好ましく、0.3~1.5μmの粒状にして感熱記録層に含有されることがより好ましい。また、感熱記録層における4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種に対する4-ヒドロキシ-4’-n-プロポキシジフェニルスルホンの含有比率は、4,4’-3-トシルウレイドジフェニルメタン及び4,4’-3-トシルウレイドジフェニルエーテルから選ばれる少なくとも1種の合計量100質量に対し、5~90質量であることが好ましく、より好ましくは10~80質量であり、最も好ましくは20~70質量である。4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種の合計量100質量に対し、5質量以上とすることにより、高温高湿保存下の地肌カブリを少なくすることができ、一方、90質量以下とすることにより、記録部における耐油性、耐可塑剤性を高めることができる。本発明で使用する呈色剤は、4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種と、更に4-ヒドロキシ-4’-n-プロポキシジフェニルスルホンを併用するものであるが、必要に応じて、支障のない範囲で各種公知の材料、例えば活性白土、アタパルジャイト、コロイダルシリカ、珪酸アルミニウム等の無機酸性物質、4,4’-イソプロピリデンジフェノール、1,1-ビス4-ヒドロキシフェニル-1-フェニルエタン、1,1-ビス4-ヒドロキシフェニルシクロヘキサン、2,2-ビス4-ヒドロキシフェニル-4-メチルペンタン、2,4’-ジヒドロキシジフェニルスルホン、4,4’-ビス4-メチル-3-フェノキシカルボニルアミノフェニルウレイドジフェニルスルホン、N-p-トルエンスルホニル-N’-3-p-トルエンスルホニルオキシフェニルウレア、4,4’-ジヒドロキシジフェニルスルフィド、ヒドロキノンモノベンジルエーテル、4-ヒドロキシ安息香酸ベンジル、4,4’-ジヒドロキシジフェニルスルホン、4-ヒドロキシ-4’-イソプロポキシジフェニルスルホン、ビス3-アリル-4-ヒドロキシフェニルスルホン、4-ヒドロキシ-4’-メチルジフェニルスルホン、4-ヒドロキシフェニル-4’-ベンジルオキシフェニルスルホン、3,4-ジヒドロキシフェニル-4’-メチルフェニルスルホン等のフェノール性化合物、N,N’-ジ-m-クロロフェニルチオウレア等のチオ尿素化合物、N-p-トルエンスルホニルカルバモイル酸p-クミルフェニルエステル、N-p-トルエンスルホニルカルバモイル酸p-ベンジルオキシフェニルエステル、N-o-トルオイル-p-トルエンスルホアミド、N-p-トルエンスルホニル-N’-p-トリル尿素等の分子内に-SO2NH-結合を有する有機化合物、p-クロロ安息香酸、4-2-p-メトキシフェノキシエチルオキシサリチル酸、4-3-p-トリルスルホニルプロピルオキシサリチル酸、5-p-2-p-メトキシフェノキシエトキシクミルサリチル酸等の芳香族カルボン酸、及びこれら芳香族カルボン酸の亜鉛、マグネシウム、アルミニウム、カルシウム、チタン、マンガン、スズ、ニッケル等の多価金属との塩、更にはチオシアン酸亜鉛のアンチピリン錯体、テレフタルアルデヒド酸と他の芳香族カルボン酸との複合亜鉛塩等の有機酸性物質等を併用することができる。<バインダー>感熱記録層用塗液中には通常バインダーとして、各種の樹脂が使用される。かかるバインダーとしては、澱粉類、ヒドロキシエチルセルロース、メチルセルロース、カルボキシメチルセルロース、ゼラチン、カゼイン、アラビアガム、ポリビニルアルコール、カルボキシ変性ポリビニルアルコール、アセトアセチル変性ポリビニルアルコール、ジアセトン変性ポリビニルアルコール、珪素変性ポリビニルアルコール、ジイソブチレン無水マレイン酸共重合体塩、スチレン無水マレイン酸共重合体塩、エチレンアクリル酸共重合体塩、スチレンアクリル酸共重合体塩、スチレンブタジエン共重合体エマルジョン、尿素樹脂、メラミン樹脂、アミド樹脂、ポリウレタン樹脂等の少なくとも1種が、感熱記録層の全固形分に対して5~50質量程度、特に10~40質量程度の範囲で配合される。<その他の成分>本発明の感熱記録体において、感熱記録層は、前記呈色剤、ロイコ染料及びバインダーに加えて、更に、増感剤、保存性改良剤、その他の各種助剤を含有していてもよい。増感剤本発明の感熱記録層中には増感剤を添加してもよく、例えばステアリン酸アミド、メトキシカルボニル-N-ステアリン酸ベンズアミルド、N-ベンゾイルステアリン酸アミド、N-エイコサン酸アミド、エチレンビスステアリン酸アミド、ベヘン酸アミド、メチレンビスステアリン酸アミド、N-メチロールステアリン酸アミド、テレフタル酸ジベンジル、テレフタル酸ジメチル、テレフタル酸ジオクチル、p-ベンジルオキシ安息香酸ベンジル、1-ヒドロキシ-2-ナフトエ酸フェニル、2-ナフチルベンジルエーテル、m-ターフェニル、p-ベンジルビフェニル、シュウ酸ジ-p-クロロベンジルエステル、シュウ酸ジ-p-メチルベンジルエステル、p-トリルビフェニルエーテル、ジp-メトキシフェノキシエチルエーテル、1,2-ジ3-メチルフェノキシエタン、1,2-ジ4-メチルフェノキシエタン、1,2-ジ4-メトキシフェノキシエタン、1,2-ジ4-クロロフェノキシエタン、1,2-ジフェノキシエタン、1-4-メトキシフェノキシ-2-3-メチルフェノキシエタン、p-メチルチオフェニルベンジルエーテル、1,4-ジフェニルチオブタン、p-アセトトルイジド、p-アセトフェネチジド、N-アセトアセチル-p-トルイジン、ジβ-ビフェニルエトキシベンゼン、p-ジビニルオキシエトキシベンゼン、1-イソプロピルフェニル-2-フェニルエタン等が例示され、支障のない範囲で併用できる。増感剤を使用する場合、その使用量は、増感のために有効な量とすればよいが、通常は、感熱記録層全固形分に対して2~40質量が好ましく、特に5~25質量程度の範囲で配合されるのがより好ましい。保存性改良剤本発明の感熱記録層中には保存性改良剤を添加してもよく、例えば2,2’-メチレンビス4-メチル-6-tert-ブチルフェノール、2,2’-メチレンビス4-エチル-6-tert-ブチルフェノール、2,2’-エチリデンビス4,6-ジ-tert-ブチルフェノール、4,4’-チオビス2-メチル-6-tert-ブチルフェノール、4,4’-ブチリデンビス6-tert-ブチル-m-クレゾール、1-α-メチル-α-4’-ヒドロキシフェニルエチル-4-α’,α’-ビス4’-ヒドロキシフェニルエチルベンゼン、1,1,3-トリス2-メチル-4-ヒドロキシ-5-シクロヘキシルフェニルブタン、1,1,3-トリス2-メチル-4-ヒドロキシ-5-tert-ブチルフェニルブタン、4,4’-チオビス3-メチルフェノール、4,4’-ジヒドロキシ-3,3’,5,5’-テトラブロモジフェニルスルホン、4,4’-ジヒドロキシ-3,3’,5,5’-テトラメチルジフェニルスルホン、2,2-ビス4-ヒドロキシ-3,5-ジブロモフェニルプロパン、2,2-ビス4-ヒドロキシ-3,5-ジクロロフェニルプロパン、2,2-ビス4-ヒドロキシ-3,5-ジメチルフェニルプロパン等のヒンダードフェノール化合物、1,4-ジグリシジルオキシベンゼン、4,4’-ジグリシジルオキシジフェニルスルホン、4-ベンジルオキシ-4’-2-メチルグリシジルオキシジフェニルスルホン、テレフタル酸ジグリシジル、クレゾールノボラック型エポキシ樹脂、フェノールノボラック型エポキシ樹脂、ビスフェノールA型エポキシ樹脂等のエポキシ化合物、N,N’-ジ-2-ナフチル-p-フェニレンジアミン、2,2’-メチレンビス4,6-ジ-tert-ブチルフェニルホスフェイトのナトリウムまたは多価金属塩、ビス4-エチレンイミノカルボニルアミノフェニルメタン等が挙げられる。保存性改良剤を使用する場合、その使用量は、保存性改良のために有効な量とすればよいが、通常は、感熱記録層全固形分に対して1~30質量程度、特に5~20質量程度の範囲で配合されるのが好ましい。また、感熱記録層用塗液中には必要に応じて各種の助剤を添加することができ、例えばジオクチルスルホコハク酸ナトリウム、ドデシルベンゼンスルホン酸ナトリウム、ラウリルアルコール硫酸エステルナトリウム、脂肪酸金属塩等の分散剤、ステアリン酸亜鉛、ステアリン酸カルシウム、ポリエチレンワックス、カルナバロウ、パラフィンワックス、エステルワックス等のワックス類、消泡剤、着色染料、及び顔料等が適宜添加される。顔料としては、例えばカオリン、クレー、炭酸カルシウム、焼成クレー、焼成カオリン、酸化チタン、水酸化アルミニウム、珪藻土、微粒子状無水シリカ、活性白土等の無機顔料や、スチレンマイクロボール、ナイロンパウダー、ポリエチレンパウダー、尿素ホルマリン樹脂フィラー、生澱粉粒子等の有機顔料等が挙げられる。感熱記録層用塗液以上のような成分、即ち、ロイコ染料、4,4’-3-トシルウレイドジフェニルメタン、4,4’-3-トシルウレイドジフェニルエーテル、N-p-トシル-N-フェニルウレア及び、ブチル4-3-トシルウレイドベンゾエートから選ばれる少なくとも1種、4-ヒドロキシ-4’-n-プロポキシジフェニルスルホン、増感剤、接着成分、更に必要に応じて添加される添加物を、水媒体に分散させてなる塗工液感熱記録層用塗液を調製する。なお、一般には水を分散媒体とし、ボールミル、アトライター、サンドミル等の攪拌粉砕機によりロイコ染料、呈色剤、増感剤等を一緒にまたは別々に分散する等して得られた分散液を配合して調製される。下塗り層本発明では、必要であれば、支持体と感熱記録層との間に、記録感度をより高めるために、下塗り層を設けることが好ましい。下塗り層は、吸油量が70ml/100g以上、特に80~150ml/100g程度の吸油性顔料、及び/または中空粒子、及び/または熱膨張性粒子、並びに接着剤を主成分とする下塗り層用塗液を支持体上に塗布乾燥して形成される。ここで、前記吸油量はJISK5101に記載の方法に従い求められる値である。前記吸油性顔料としては、各種公知のものが使用できるが、具体例としては、焼成カオリン、無定形シリカ、軽質炭酸カルシウム、タルク等の無機顔料が挙げられる。これら吸油性顔料の一次粒子の平均粒子径は0.01~5μm程度、特に0.02~3μm程度であるのが好ましい。吸油性顔料の使用量は、広い範囲から選択できるが、一般に下塗り層全固形分に対して2~95質量程度、特に5~90質量程度であるのが好ましい。前記中空粒子としては、従来公知のもの、例えば、膜材がアクリル系樹脂、スチレン系樹脂、塩化ビニリデン系樹脂等からなる中空率が50~99程度の粒子が例示できる。ここで中空率はd/D×100で求められる値である。該式中、dは有機中空粒子の内径を示し、Dは有機中空粒子の外径を示す。有機中空粒子の平均粒子径は0.5~10μm程度、特に1~3μm程度であるのが好ましい。前記有機中空粒子の使用量は、広い範囲から選択できるが、一般に下塗り層全固形分に対して2~90質量程度、特に5~70質量程度であるのが好ましい。なお、前記吸油性無機顔料を有機中空粒子と併用する場合、吸油性無機顔料と有機中空粒子とは前記使用量範囲で使用し、且つ吸油性無機顔料と有機中空粒子の合計量が下塗り層全固形分に対して、5~90質量程度、特に10~80質量程度であるのが好ましい。また、前記接着剤としては、前記感熱記録層に使用される接着剤、特に澱粉-酢酸ビニルグラフト共重合体、ポリビニルアルコール、スチレン-ブタジエン系ラテックス等が好ましい。前記接着剤の使用割合は広い範囲で選択できるが、一般には下塗り層全固形分に対して5~30質量程度、特に10~20質量程度の量で使用するのが好ましい。保護層本発明の感熱記録体は、感熱記録層上に、可塑剤や油等の薬品に対する記録像の保存性、或いは記録適性を改良する目的で保護層を設けることも出来る。保護層形成用塗液の調製方法については特に限定するものではなく、一般に水を分散媒体とし、澱粉類、ヒドロキシエチルセルロース、メチルセルロース、カルボキシメチルセルロース、ゼラチン、カゼイン、アラビアガム、ポリビニルアルコール、カルボキシ変性ポリビニルアルコール、アセトアセチル変性ポリビニルアルコール、ジアセトン変性ポリビニルアルコール、珪素変性ポリビニルアルコール等のバインダー、及び必要に応じてカオリン、水酸化アルミニウム、軽質炭酸カルシウム、微粒子シリカ等の顔料を混合、攪拌して調製される。保護層は、顔料を使用することなく、前記バインダー及び必要に応じて後述の各種助剤の1種以上を使用して形成することもできる。また、保護層は、前記バインダーと前記顔料とを併用して形成することもできる。この場合、前記バインダーの使用量は、特に限定されず広い範囲から適宜選択できるが、一般には、保護層全固形分に対して1~95質量程度、特に2~80質量程度とするのが好ましい。また、顔料の使用量も、特に限定されず広い範囲から適宜選択できるが、一般には、保護層全固形分に対して1~95質量程度、特に2~90質量程度とするのが好ましい。更に、保護層用塗液中には、必要に応じてステアリン酸亜鉛、ステアリン酸カルシウム、ポリエチレンワックス、カルナバロウ、パラフィンワックス、エステルワックス等の滑剤、ジオクチルスルホコハク酸ナトリウム等の界面活性剤分散剤、湿潤剤、消泡剤、カリミョウバンや酢酸アルミニウム等の水溶性多価金属塩等の各種助剤を適宜添加することもできる。また耐水性を一層向上させるためにグリオキザ-ル、硼酸、ジアルデヒド澱粉、ヒドラジド系化合物、エポキシ系化合物等の硬化剤を併用することもできる。特に、保護層中に、2-2’-ヒドロキシ-3’-ドデシル-5’-メチルフェニルベンゾトリアゾール等の常温で液体の紫外線吸収剤を内包したマイクロカプセルを、保護層全固形分に対して紫外線吸収剤が10~40質量程度、特に15~38質量程度となるように添加すると光暴露に対して地肌部の黄変や記録像の退色が著しく改良される。前記下塗り層、感熱記録層及び保護層の形成方法については特に限定されず、例えばエアナイフコーティング、バリバーブレードコーティング、ピュアブレードコーティング、ロッドブレードコーティング、ショートドウェルコーティング、カーテンコーティング、ダイコーティング等の適当な塗布方法により下塗り層用塗液を支持体上に塗布乾燥した後、感熱記録層用塗液、更に保護層用塗液を前記下塗り層上に塗布乾燥する等の方法で形成される。下塗り層を設ける場合、下塗り層用塗液の塗布量は乾燥重量で3~20g/m2程度、好ましくは5~12g/m2程度である。感熱記録層用塗液の塗布量は乾燥重量で2~12g/m2程度、好ましくは3~10g/m2程度である。保護層を設ける場合、保護層用塗液の塗布量は乾燥重量で0.5~15g/m2程度、好ましくは1.0~8g/m2程度の範囲で調節される。なお、必要に応じて感熱記録体の裏面側にも塗工層を設け、保存性やプリンタ適性を高めたり、強光沢を持たせることも可能である。各層塗抹後にスーパーカレンダー掛け等の平滑化処理を施したり、或いは感熱記録体の裏面に粘着剤処理を施して粘着ラベルに加工したり、磁気記録層や印刷用塗被層、更には熱転写記録層、インクジェット記録層を設ける等、感熱記録体製造分野における各種の公知技術が必要に応じて付加することができる。以下、本発明を実施例により、更に具体的に説明するが、勿論、本発明の範囲はこれらに限定されるものではない。また、特に断らない限り、例中の部及びは、それぞれ質量部及び質量を示す。実施例1下塗り層用塗液の調製球状樹脂粒子分散液商品名:グロスデール130S、組成:スチレン、平均粒子径:0.8μm、三井化学社製、固形分濃度53質量90部、焼成カオリン商品名:アンシレックス、エンゲルハード社製の50水分散液平均粒子径:0.6μm120部、スチレン-ブタジエン系ラテックス商品名:L-1571、旭化成ケミカルズ社製、固形分濃度48質量10部、酸化澱粉の10水溶液50部、及び水20部からなる組成物を、混合攪拌して下塗り層用塗液を得た。A液調製3-ジn-ブチルアミノ-6-メチル-7-アニリノフルオラン100部、鹸化度60モル、重合度200のポリビニルアルコールの20水溶液50部、天然油脂系消泡剤の5エマルジョン20部、及び水80部からなる組成物懸濁液を、サンドミルによりレーザー回折式粒径測定器SALD2200島津製作所社製によるメジアン径が0.5μmとなるように粉砕処理してA液を得た。B液調製4,4’-3-トシルウレイドジフェニルメタン100部、スルホン変性ポリビニルアルコール商品名:ゴーセランL-3266、日本合成化学社製の20水溶液50部、天然油脂系消泡剤の5エマルジョン10部、及び水90部からなる組成物懸濁液を、サンドミルによりレーザー回折式粒径測定器SALD2200島津製作所社製によるメジアン径が1.0μmとなるように粉砕処理してB液を得た。C液調製4-ヒドロキシ-4’-n-プロポキシジフェニルスルホン商品名:トミラックKN、API社製100部、スルホン変性ポリビニルアルコ-ル商品名:ゴ-セランL-3266、日本合成化学社製の20水溶液50部、天然油脂系消泡剤の5エマルジョン10部、及び水90部からなる組成物懸濁液をサンドミルによりレーザー回折式粒径測定器SALD2200島津製作所社製によるメジアン径が1.0μmとなるように粉砕処理してC液を得た。D液調製シュウ酸ジ-p-メチルベンジルエステル100部、スルホン変性ポリビニルアルコール商品名:ゴーセランL-3266、前出の20水溶液50部、天然油脂系消泡剤の5エマルジョン2部、及び水98部からなる組成物を、サンドミルによりレーザー回折式粒径測定器SALD2200島津製作所社製によるメジアン径が1.0μmとなるように粉砕処理してD液を得た。感熱記録層用塗液の調製A液25.0部、B液37.5部、C液12.5部、D液37.5部、微粒子無定形シリカ商品名:ミズカシールP-527、水澤化学工業社製10部、水酸化アルミニウム商品名:ハイジライトH-42、昭和軽金属工業社製20部、鹸化度98モル、重合度1000のポリビニルアルコールの12水溶液125部、ステアリン酸亜鉛分散液商品名:ハイドリンZ-8-36、固形分濃度36、中京油脂社製13.9部、及び水18.6部を混合攪拌して感熱記録層用塗液を調製した。感熱記録体の作製64g/m2の上質紙酸性紙の一方の面に、下塗り層用塗液を乾燥後の塗布量が8g/m2となるように塗布乾燥して下塗り層を形成し、感熱記録層用塗液を乾燥後の塗布量が3.5g/m2となるように塗布乾燥して感熱記録層を形成した後、スーパーキャレンダー処理を施し、感熱記録体を得た。実施例2実施例1の感熱記録層用塗液の調製において、C液の量を12.5部から2.5部に変更した以外は、実施例1と同様にして感熱記録体を得た。実施例3実施例1の感熱記録層用塗液の調製において、B液の量を37.5部から20部に変更した以外は、実施例1と同様にして感熱記録体を得た。実施例4実施例1の感熱記録層用塗液の調製において、B液の量を37.5部から87.5部に変更した以外は、実施例1と同様にして感熱記録体を得た。実施例5実施例1のB液調製において、4,4’-3-トシルウレイドジフェニルメタンの代わりに、4,4’-3-トシルウレイドジフェニルエーテルを用いた以外は、実施例1と同様にして感熱記録体を得た。実施例6実施例1の感熱記録層用塗液の調製において、B液の量を37.5部から20部に、C液の量を12.5部から20部に変更した以外は、実施例1と同様にして感熱記録体を得た。実施例7実施例1の感熱記録層用塗液の調製において、B液の量を37.5部から45部に、C液の量を12.5部から2部に変更した以外は、実施例1と同様にして感熱記録体を得た。実施例8実施例1のB液調製において、4,4’-3-トシルウレイドジフェニルメタンの代わりに、N-p-トシル-N-フェニルウレアを用いた以外は、実施例1と同様にして感熱記録体を得た。実施例9実施例1のB液調製において、4,4’-3-トシルウレイドジフェニルメタンの代わりに、ブチル4-3-トシルウレイドベンゾエートを用いた以外は、実施例1と同様にして感熱記録体を得た。比較例1実施例1の感熱記録層用塗料の調製において、C液を使用しなかった以外は、実施例1と同様にして感熱記録体を得た。比較例2実施例1の感熱記録層用塗料の調製において、B液の量を37.5部から100部に変更し、C液を使用しなかった以外は、実施例1と同様にして感熱記録体を得た。比較例3実施例1のB液調製において、4,4’-3-トシルウレイドジフェニルメタンの代わりに、2,2’-4-4-ヒドロキシフェニルスルホニルフェノキシジエチルエーテル商品名:D-90、日本曹達社製を用いた以外は、実施例1と同様にして感熱記録体を得た。比較例4実施例1のC液調製において、4-ヒドロキシ-4’-n-プロポキシジフェニルスルホンの代わりに、4-ヒドロキシ-4’-イソプロポキシジフェニルスルホン商品名:D-8、日本曹達社製を用いた以外は、実施例1と同様にして感熱記録体を得た。比較例5実施例1の感熱記録層用塗液の調製において、B液を使用せず、C液の量を12.5部から50部に変更した以外は、実施例1と同様にして感熱記録体を得た。かくして得られた感熱記録体について以下の評価試験を行い、その結果を表1に記載した。1記録濃度感熱記録評価機商品名:TH-PMD、大倉電機社製を用いて、印加エネルギー0.34mJ/ドットにて各感熱記録体を印字し、記録部及び未記録部地肌部の濃度をマクベス濃度計商品名:RD-914型、マクベス社製のビジュアルモードで測定した。数値が大きい程、印字の濃度が濃いことを示しており、記録部については、実用上、1.20以上であることが必要とされる一方、地肌部については数値が小さいほど好ましく、0.2を超えると、地肌カブリが問題となる。2耐熱性記録前の各感熱記録体を60°C、30RH雰囲気下で24時間放置した後の地肌部の濃度をマクベス濃度計商品名:RD-914型、マクベス社製のビジュアルモードで測定した。数値が小さいほど好ましく、0.2を超えると、地肌カブリが問題となる。3耐湿熱性記録前の各感熱記録体を40°C、80RH雰囲気下で24時間放置した後の地肌部の濃度をマクベス濃度計商品名:RD-914型、マクベス社製のビジュアルモードで測定した。数値が小さいほど好ましく、0.2を超えると、地肌カブリが問題となる。4耐油性記録濃度測定用で発色させた各感熱記録体の記録部にサラダ油を表面塗布し、24時間放置後に表面をガーゼで拭いた後の記録部の濃度をマクベス濃度計商品名:RD-914型、マクベス社製のビジュアルモードで測定した。また、下記式により、記録部の保存率を求めた。サラダ油塗布処理後の記録濃度0.6以上で、保存率50以上であれば問題ない。保存率=測定値記録濃度÷処理前の記録濃度×1005耐可塑剤性ポリカーボネイトパイプ40mmφ上にラップフィルム商品名:ハイラップKMA-W、三井化学社製を3重に巻付け、その上に記録濃度測定用で発色させた各感熱記録体を載せ、更にその上にラップフィルムを3重に巻き付けて40°Cで24時間放置した後の記録部の濃度をマクベス濃度計商品名:RD-914型、マクベス社製のビジュアルモードで測定した。また、記録部の保存率を、耐油性の場合と同様に、上記式に基づいて、算出した。処理後の記録濃度0.6以上で、保存率50以上であれば問題ない。表1からわかるように、4,4’-3-トシルウレイドジフェニルメタンを単独で使用した場合、感熱記録層中、16質量では記録濃度が低く比較例1、30質量以上含有させることによって記録濃度を確保することができても、地肌部の耐熱性、耐湿熱性が問題となるレベルにまで低下した比較例2。一方、4,4’-3-トシルウレイドジフェニルメタンまたは4,4’-3-トシルウレイドジフェニルエーテルと4-ヒドロキシ-4’-n-プロポキシジフェニルスルホンを組み合わせて用いることにより、地肌部の耐熱性、耐湿熱性を低下させることなく、記録濃度、記録部の耐油性、耐可塑剤性を改善できることがわかる実施例1~7。また、4,4’-3-トシルウレイドジフェニルメタンと4-ヒドロキシ-4’-n-プロポキシジフェニルスルホンを組み合わせて用いる場合であっても、4,4’-3-トシルウレイドジフェニルメタンの含有量が29質量と多い場合には、地肌部の耐熱性、耐湿熱性が低下する傾向にあった実施例4。但し、4-ヒドロキシ-4’-n-プロポキシジフェニルスルホン/4,4’-3-トシルウレイドジフェニルメタンの比率が0.9を超えると、記録部耐油性、耐可塑剤性の改良効果が低下し実施例6、反対に上記比率が0.05未満では、記録濃度が低下する傾向にある実施例7。以上から、4,4’-3-トシルウレイドジフェニルメタン及び4,4’-3-トシルウレイドジフェニルエーテルから選ばれる少なくとも1種と、4-ヒドロキシ-4’-n-プロポキシジフェニルスルホンを所定範囲内好ましくは前者の化合物5~20質量、後者の化合物1~15質量、より好ましくは前者の化合物6~20質量、後者の化合物2~10質量、最も好ましくは前者の化合物7~18質量、後者の化合物2~9質量で配合すると共に、両化合物の配合量比率4-ヒドロキシ-4’-n-プロポキシジフェニルスルホン/4,4’-3-トシルウレイドジフェニルメタン及び4,4’-3-トシルウレイドジフェニルエーテルから選ばれる少なくとも1種を0.05~0.9の範囲内とすることが好ましいことがわかる。"